(57)【特許請求の範囲】
【請求項１】
アナライトを検知することができる光学センサーを製造する方法であって、前記方法は、
連続ウェブ上に、検知成分、ポリマープリカーサー及び有効量の光活性化重合触媒成分を含む検知組成物プリカーサーを連続的に配置し、それにより、連続のプリカーサー含有ウェブを形成させること、前記の連続の検知組成物プリカーサーは前記連続ウェブ上で実質的に均一な厚さを有する層として存在する、及び、
前記の連続のプリカーサー含有ウェブ中に含まれる前記検知組成物プリカーサーからアナライトに応答する連続の検知組成物を形成させ、それにより、検知組成物含有ウェブを製造することを含み、前記の連続の検知組成物は複数の均一な検知素子に分割されうるようなサイズであり且つ構造であり、検知組成物形成工程は前記検知組成物プリカーサーを十分な光エネルギーにさらして、前記光活性化重合触媒成分を活性化させること及び前記ポリマープリカーサーを重合させることを含む、方法。
【請求項２】
前記連続の検知組成物は媒体中のガスの濃度を検知するのに有用である、請求項１記載の方法。
【請求項３】
前記連続ウェブはポリマーである透明な材料を含む、請求項１記載の方法。
【請求項４】
露光工程は前記ポリマープリカーサーを部分的に重合するために有効であり、そして検知組成物形成工程は前記部分的に重合したポリマープリカーサーを高温にさらして、前記部分的に重合したポリマープリカーサーをさらに重合させることをさらに含む、請求項１記載の方法。
【請求項５】
前記検知組成物プリカーサーは検知成分、ポリマープリカーサー及び有効量の重合触媒成分を含み、検知組成物形成工程は前記ポリマープリカーサーを重合させることを含み、そして前記検知組成物プリカーサーを高温にさらして、前記重合触媒成分に重合促進させることを含む、請求項１記載の方法。
【請求項６】
前記連続ウェブは前記連続ウェブへの前記検知組成物の接着性を向上させるように処理され又はコーティングされる、請求項１記載の方法。
【請求項７】
前記連続ウェブはアナライトに対して透過性である連続不透明フィルムである、請求項１記載の方法。
【請求項８】
前記検知組成物上に連続不透明フィルムを配置することをさらに含み、前記連続不透明フィルムはアナライトに対して透過性である、請求項１記載の方法。
【請求項９】
前記連続ウェブ上に連続接着剤層を配置し、それにより、前記連続ウェブは前記連続接着剤層と前記検知組成物との間にあり、前記連続接着剤層は接着剤組成物と、前記接着剤組成物と接触した非接着性剥離性膜を含み、前記連続接着剤層は接着剤組成物が前記連続ウェブと接触し、そして層状の複合材が形成されるように配置される、請求項１記載の方法。
【請求項１０】
前記検知組成物含有ウェブから各々が検知組成物の層を含む複数の検知素子を形成し、そして前記検知組成物含有ウェブから形成された個々の検知素子をセンサー止め具に固定することをさらに含む、請求項１記載の方法。
【請求項１１】
前記複数の検知素子の各々は前記連続ウェブの部分を含まない、請求項１０記載の方法。
【請求項１２】
前記形成工程は前記検知組成物含有ウェブから前記連続ウェブを除去することを含む、請求項１０記載の方法。
【請求項１３】
各々が検知組成物層、ウェブ層及び接着剤層を含む複数の検知素子を前記層状の複合材から形成すること、前記非接着性剥離膜から個々の検知素子を取り外すこと、及び、前記非接着性剥離膜から取り外された前記個々の検知素子をセンサー止め具に固定することをさらに含む、請求項９記載の方法。
【請求項１４】
前記検知組成物はセンサーホルダー及び前記連続ウェブにしっかりと固定することができる感圧接着剤を含む、請求項７記載の方法。
【請求項１５】
検知成分、ポリマープリカーサー及び有効量の光活性化重合触媒成分を含む検知組成物プリカーサーを均一な厚さの層で連続ウェブ上に配置し、それにより、連続のプリカーサー含有ウェブを形成させること、前記光活性化重合触媒成分を活性化させるために十分な光エネルギーに前記検知組成物プリカーサーをさらすことで前記ポリマープリカーサーを重合させて、検知組成物含有ウェブ上に均一な厚さの検知組成物の層を生じさせることで、前記の連続のプリカーサー含有ウェブ中に含まれる前記検知組成物プリカーサーからアナライトに応答する連続の検知組成物を形成させること、前記の連続の検知組成物は複数の検知素子に分割されうるようなサイズであり且つ構造である、及び、連続不透明層又はフィルムを前記の連続の検知組成物上に配置し、それにより複合材構造体を形成させることにより製造された検知素子であって、前記の連続の検知組成物は媒体中のガスの濃度を検知するのに有用であり、前記不透明フィルムは不透明化剤及びポリマー材料プリカーサーを含む不透明フィルムプリカーサーを重合することで形成され、そして前記の連続の検知組成物及び前記連続不透明フィルムは各々実質的に均一な厚さを有する層として存在する、検知素子、
前記検知素子に励起信号を提供するように配置されそして調整されている励起アセンブリー、
前記検知素子からの放出信号を検知するように配置されそして調整されている検知体アセンブリーであって、前記検知素子は前記励起信号への暴露に応答して前記放出信号を提供することができる、検知体アセンブリー、及び、
媒体中のアナライトの濃度を決定するのに前記放出信号を分析するように配置されそして調整されているプロセッサーアセンブリー、
を含む、媒体中のアナライトの濃度を測定するためのセンサー。
【発明の詳細な説明】
【０００１】
本発明は注目のアナライトを検知するのに有用な検知素子及びこのような検知素子の製造法に関する。より詳細には、本発明は、例えば、血液のような水性媒体中のガス、例えば、二酸化炭素、酸素等の濃度を検知するために有用な検出素子を「大量生産」する方法に関する。
【０００２】
多くの場合に、媒体、例えば、液体媒体中のガスの濃度、例えば、分圧を決定することは重要である。１つのこのような場合は、血液中のガス、例えば、二酸化炭素、酸素等の濃度の決定である。蛍光ベースのセンサーはリアルタイムの血液ガス検知を達成するために使用されてきた。例えば、蛍光ベースのセンサーはＣｏｏｐｅｒの米国特許第４，６４０，８２０  号に示されるように体外の血液ループで使用され、そして、Ｌｕｂｂｅｒｓ  らの再発行特許第３１，８７９号に開示のように生体内で使用されうる。
【０００３】
Ｙａｆｕｓｏらの米国特許第４，８２４，７８９  号は血液中のガス濃度を決定するために有用な検知組成物及びセンサーを開示している。この特許はセンサーを形成するために光学繊維の光学表面上に配置されたときに有用である検知組成物を開示している。この検知組成物は架橋ポリマーの第二相中に分散した水性の第一相を含む。水性の第一相は、染料、例えば、ｐＨ感受性染料を含む。架橋ポリマーの第二相はガス透過性であり、且つ、イオン不透過性であり、好ましくはシリコーンベースであり、そして、疎水性充填剤、例えば、疎水性ヒュームドシリカ粒子を含む。これらの検知組成物は１  種以上の乳化増進剤、例えば、水溶性のデキストラン及びポリビニルアルコールを更に含んでよい。この特許は、光学繊維の光学表面上に検知組成物を保持するようにセンサー製造の間に光学繊維上にテフロンスリーブを使用しうる。センサーは不透明なオーバーコート、例えば、カーボンブラックで含漬されたセルロースをも含み、検知組成物を光学的に孤立させる。
【０００４】
血液分析用の使い捨てカセットの使用は、患者間の汚染を排除し、そして、センサーシステムの高価な構成部品、例えば、光学及び電気部品が直接的に血液に晒されないようにするために、実質的に現在興味を持たれている。１  つの使い捨てカセットは米国特許第４，９８９，６０６  号に開示されている。
【０００５】
このような使い捨てカセットは検知素子が少なくとも部分的に配置されるインデント、ウェル又はキャビティーを含む。検知素子は血液及び検知成分、例えば、蛍光染料に晒され、血液中の注目のガスの濃度の変化に応答して変化する信号を出す。カセットウェル及び血液から離れたシグナルトランスミッター、例えば、光学繊維はこの信号をプロセッサーに輸送し、そこで、所望の血液のガス濃度決定が行われるように分析される。
【０００６】
これらのカッセトの使用に関してそれ自体に存在する問題は検知素子の特性が互いに実質的に異なることである。また、検知素子が現場、例えば、カセットのウェル中で製造されて、又は、組み立てられたときに、検知素子が固定される前、例えば、カセットに接合される前に検知素子をスクリーニングする機会がない。このため、規格外の検知素子はカセット中に含まれる可能性があり、そして、異なる血液成分用の多くの他の検知素子をしばしば含んだ組み立てられたカセットを試験した後になってはじめて非規格であると決定される。この時、全体のカセットは捨てられなければならず、かなりの浪費及びコストとなる。
【０００７】
新規の検知素子、及び／  又は、特にこのようなカセット中での使用のための検知素子を製造する新規の方法を提供することは明らかに有利である。
【０００８】
血液のような媒体中のアナライト、例えば、二酸化炭素、酸素等のようなガスを検知するために有用な新規の検知素子及び検知素子の製造法が開示される。本検知素子は実質的な利益を提供する。例えば、これらの素子は実質的に均一な特性を有するように製造され、その後、それらが最終のセンサーホルダー又は留め具に固定される前に、製品規格への適合性を確保するために試験され、又はスクリーニングされることができる。この特徴は、信頼性があり、そして、一貫性があるアナライト検知結果を提供する高品質センサーを製造するために必要なコスト及び時間を減じる。更に、本検知素子は、好ましくは、センサーホルダー又は留め具中に個々の検知素子を含むときに、使用するのが非常に便利な形で製造される。検知素子を製造するためのこの方法は直接的であり、比較的実施が容易であり、そして、同一ではないにしても非常に似通った検知特性を有する多くの検知素子を非常に効果的に大量生産する。生じる規格外の検知素子の相対量は減じられ、そして、検知素子は他のセンサー成分とともに入れられる前に試験され又はスクリーニングされるために、規格外の検知素子を製造するコストは更に減じられる。更に、本検知素子の大量生産において達成される均一性のために、検知素子の試験の量が大幅に低減されることができ、そのため、最終の検知素子の品質に悪影響を与えることなく、更にコストを下げることができる。
【０００９】
本発明の１  つの広い態様において、アナライトを検知するように調整されたセンサーを製造する方法が提供される。このような方法は、連続ウェブ上に検知組成物プリカーサーを配置し、好ましくは、連続的に配置し、そして、ウェブ上の検知組成物プリカーサーからアナライトに応答する検知組成物を形成させることを含む。特に有用な態様において、連続の検知組成物は、検知組成物プリカーサー含有ウェブに含まれた検知組成物プリカーサーから形成され、それは、複数の検知素子中に分割されるようにサイズにされ、そして構成される。連続ウェブは好ましくはポリマー材料から製造される。１  つの態様において、検知組成物プリカーサーは、注目のアナライトに応答する検知成分及びポリマープリカーサーを含む。上記の形成工程は好ましくは、例えば、光活性化される、例えば、紫外線活性化される重合触媒成分を使用することにより、このポリマープリカーサーを重合させることを含む。検知組成物は、好ましくは媒体、例えば、血液のような水性媒体中のガス、例えば、二酸化炭素、酸素等の濃度を検知するために有用である。
【００１０】
連続ウェブ上に検知組成物プリカーサーを連続的に配置することは、実質的な利点を提供する。例えば、検知組成物プリカーサーの実質的に均一なコーティングは、ウェブ材料の比較的小さな個々のシートのコーティングによるようなバッチ型の方法でウェブ上にプリカーサーを配置するのと比較して、より容易に、制御性をもって、そして信頼性をもってウェブ上に連続的に配置されうることが分かった。更に、この連続法を使用して非常に多数の個々の検知素子が単一の「運転」で製造されうるので、バッチ型加工により得られる個々のシート／シートの固有変動性及び不利な変動性が避けられる。また、連続加工の間、特に運転の初期に調整が容易に行え、所望の品質の検知組成物／  ウェブが達成される。
【００１１】
連続ウェブは好ましくは、検知組成物の連続ウェブへの接着を向上させるために処理され又はコートされ、そのように処理されていない又はコートされていない同一の連続ウェブへの検知組成物の接着と比較して向上させる。このような処理は次の１  つ以上を含みうる。連続ウェブにプラズマ処理を施すこと及び連続ウェブにコロナ放電処理を施すこと。連続ウェブ上の接着性を向上させるコーティングは下塗り剤等の材料を含みうる。
【００１２】
更なる特に有用な態様において、本方法は、検知組成物が連続ウェブ及び不透明なフィルムの間に位置するように、検知組成物上に連続の不透明なフィルムを形成させること又は提供することを含む。別には、上記に示した連続ウェブは連続の不透明なフィルムであることができる。この不透明なフィルムは検知組成物と結合される前に形成されてよく、又は、それは検知組成物上に現場で形成されてもよい。連続な不透明なフィルムは検知されようとするアナライトに対して透過性である。このような不透明なフィルムは、連続ウェブ／  検知組成物複合材構造からできた最終の検知組成物が光学的に独立され、例えば、より一貫した検知信号が提供されるように反射及び／  又は光学的な障害物を減じ、そして、究極的にセンサーの精度を向上し、又は促進するような用途で特に有用である。
【００１３】
更なる有用な態様は、本方法が連続ウェブ上に連続の接着性部材又は層を配置し、それにより連続ウェブが連続の接着性部材及び検知組成物の間に配置されることを含むということを提供する。連続の接着性部材は、好ましくは、感圧接着剤組成物から選ばれた接着剤を含む。好ましい態様において、連続の接着性部材は接着剤組成物及び接着剤組成物と接触した剥離膜又はライナーを含む。この連続の接着性部材は接着剤組成物が連続ウェブと接触する、好ましくは直接的に接触するように配置される。別には、上記に記載の検知組成物は連続の接着性部材であることができる。
【００１４】
一度、検知組成物含有の連続ウェブが製造されると、複数の個々の検知素子は、例えば、この材料から切断されて形成されることができる。複数の検知素子の各々は検知組成物層（  連続の検知組成物による）  を含む。検知素子の各々はウェブ層（  連続ウェブによる）  を含むことができ、又は、連続ウェブの部分を含まないことができる。例えば、検知組成物含有ウェブが形成された後に、ウェブは検知組成物から物理的に剥がされ、溶解され、又はさもなければ除去されてよく、このようにして、究極的に形成された検知素子がウェブ部分又は層を含まなくできる。有用な態様において、検知素子の各々は不透明の層（  連続不透明フィルムによる）  、検知組成物層（  連続ウェブ及び連続不透明フィルムの間に位置する検知組成物による）  及びウェブ層（  連続ウェブによる）  を含む。一度、個々の検知素子が形成されると、このような素子の各々はセンサーホルダー又は留め具、例えば、センサーカセットのキャビティー又はインデント中に固定される、好ましくは接着固定されることにより使用されうる。
【００１５】
連続の接着性部材が検知組成物含有ウェブ中に含まれるならば、それから製造された各々の検知素子は、検知組成物層、ウェブ層及び接着剤組成物層（  連続の接着性部材による）  、並びに、好ましくは不透明な層を含む。もし剥離膜が使用されるならば、それは、複数の検知素子の形成の間に実質的に無傷で残ることが好ましい。この態様において、個々の検知素子が形成された後に、非検知素子材料、即ち、製造された複数の検知素子のいずれにも含まれない材料は好ましくは無傷の剥離膜から除去される。得られた構造、即ち、複数の個々の検知素子上に配置された無傷の剥離膜又はライナーは特に有用で、且つ、便利な検知素子の源である。例えば、１  個以上の個々の検知素子がランダムに選択されて、このような個々の検知素子が製品規格内にあるかどうかを決定するために試験されることができる。このような規格が適合するならば、個々のガス検知素子を形成する本方法の性質から、剥離膜上の全ての他の個々の検知素子も製品規格に適合することが実質的に保証され、そして更なる試験なしに使用されうる。個々の検知素子を非常に便利に剥離膜上に配置させることにより、個々の検知素子が剥離膜から取り外され、そして、所望ならば個々のセンサー留め具中に配置される。このことは、結果的に、センサー素子を含む最終のセンサーを製造するコストを低減する。
【００１６】
例えば、本明細書中に記載のように光活性化重合触媒成分を含む検知組成物プリカーサーは、本発明の範囲に含まれる。検知組成物含有ウェブも本発明の範囲に含まれる。このような構造は、連続ウェブ、及び、検知されようとするアナライトに応答し、且つ、連続ウェブ上に配置された連続の検知組成物を含む。連続ウェブ及び連続の検知組成物は本明細書中、別の箇所に記載される通りである。この検知組成物含有ウェブは明細書中に記載の方法により製造されうる。更に、例えば、連続の剥離膜を含む個々の検知素子の源、及び個々の検知素子は、本明細書の他の箇所で記載のように、本発明の範囲に含まれる。
【００１７】
個々の検知素子が製造され、そして、それが製品規格に適合することが決定された後、それはセンサーホルダー又は留め具に、好ましくは、センサーホルダー中に配置された開放末端のキャビティー又はウェル中に少なくとも部分的に固定される。検知素子がモニターされる媒体に晒されるように、検知素子は好ましくは配向されている。このように、検知素子及びセンサーホルダー又は留め具を含むセンサーは、所望のように、検知用途、血液中のガス濃度のモニターで直ぐに使用できる。
【００１８】
本発明のこれら及び態様は次の詳細な記載及び請求項に、特に添付の図面との組み合わせで考えて示される。図面中、同様の部分は同様の参照番号を有する。
【００１９】
１  つの重要な態様において、本発明は、血液のような液体媒体中のガスのようなアナライトを検知するのに有用である、個々の検知素子、例えば、個々のガス検知素子、例えば、二酸化炭素検知素子、酸素検知素子等を含むセンサーを製造する方法に関する。
【００２０】
センサーを製造するための本発明の方法は特に図１  を参照して記載され、そして、形成された層状の複合材、複合材構造及び個々の検知素子は特に図５  、６  及び７  を参照して記載される。
【００２１】
図１  に示したセンサーを製造する本方法の態様は、一連の工程を含み、各工程は図１  の異なるボックスで表される。これらの工程の各々を以下に詳細に議論する。しかし、端的には、本発明の態様は次の工程を含む。図１  の２  に一般的に示された、本方法の初期の部分において、検知組成物プリカーサーは連続ウェブ上で形成され、そして配置され、例えば、コートされる。連続の検知組成物はプリカーサーから形成され、そして、複数の個々の検知素子に分割されうるようなサイズにされ、構造にされる。検知組成物プリカーサーはしばしば、連続の検知組成物を形成するにあたって、硬化された、即ち、重合され、及び／  又は架橋されたポリマープリカーサーを含む。連続の不透明なフィルムが配置され、例えば、適用され、又は形成され、このようにして、このフィルムは連続の検知組成物上に配置され、そして、検知組成物は不透明フィルム及び連続ウェブの間に配置され、それにより、連続ウェブ／  不透明フィルム複合材が形成される。この複合材は図５  の８  に示される。個々の検知素子は複合材８  から形成され、好ましくは２  つの択一的なアプローチのうちの片方を使用して形成される。
【００２２】
図１  の４  に一般的に示される１  つの態様において、個々の検知素子は連続ウェブ／  検知組成物／  不透明フィルム複合材８  から形成される。この形成は、複合材８  を切断すること又はさもなければ分割することを含み、それにより個々の検知素子１０を形成し、それらの各々はウェブ層１２（  連続ウェブによる）  、検知素子層１４（  複合材中の連続の検知組成物による）  及び不透明層１６（  連続不透明フィルムによる）  を含む。これらの個々の検知素子が満足できる、例えば、製品規格に適合することを決定するために試験し、及び／  又はスクリーニングした後、これらの素子をセンサーホルダー又は留め具、例えば、センサーカセット中のキャビティー又はインデントに固定される。上記に記載のように配置された個々の検知素子は使用される状態である。
【００２３】
図６  の６  で一般的に示される別の態様において、接着剤組成物を含み、好ましくは感圧接着剤組成物（ＰＳＡ）  を含む接着剤組成物層は、ウェブ／  検知組成物／  不透明フィルム複合材の連続ウェブ上に配置される。連続ウェブが接着層及び連続の検知組成物層の間にあるように配置された、この接着層は好ましくは剥離ライナー上に配置される。このように、図７  の２０に一般に示されるように、付加複合材が形成され、ここで、接着層は剥離ライナー及び連続ウェブの間に配置される。このように、付加複合材２０は剥離ライナー２２、接着剤層２４、連続ウェブ２６、連続の検知組成物２８及び連続不透明フィルム３０を含む。
【００２４】
この付加複合材２０は剥離ライナー２２上に配置された個々の検知素子３２を形成するように「変換」される。この「変換」又は「個々の検知素子形成」工程は剥離ライナー２２上に配置された付加複合材を個々の検知素子３２に切断し、又は分割することにより達成され、剥離ライナーはこの工程で無傷のままである。これらの検知素子３２の各々は接着剤組成物層３４（  接着層２４による）  、ウェブ層３６（  連続ウェブ２６による）  、検知組成物層３８（  連続の検知組成物２８）  及び不透明層（  不透明フィルム３０による）  を含む。検知素子３２のいずれにも含まれていない材料４２は剥離ライナー２２から取り外される。残りの構造、即ち、剥離ライナー２２を含む個々の検知素子３２は個々の検知素子の非常に便利な源である。このように、個々の検知素子３２が許容される品質であることを決定する試験及び／  又はスクリーニングをした後、それらは個々に剥離ライナー２２から取り外され、そして、センサーホルダー又は留め具、例えば、センサーカセット中のキャビティー又はインデントに固定されることができ、これにより、接着層はセンサーホルダー又は留め具と接触する。この方法において、個々の検知素子はセンサーホルダー又は留め具に接着固定されて、そして、使用されうる状態になる。
【００２５】
ここで、より詳細に、本方法、及び、そこで使用される複合材、検知素子及び材料は次の通りである。
【００２６】
検知組成物プリカーサーは形成され、又はさもなければ提供される。このようなプリカーサーは、連続ウェブ上に適用されるのに、好ましくは連続コーティングとして、より好ましくは実質的に連続の均一のコーティングとして適用されるのに有用であり、また、ウェブ上で、まもなく有用な連続の検知組成物へと反応し、又はさもなければ転化し、又は変換する。この検知組成物及び好ましくは検知組成物プリカーサーは注目のアナライトに応答し、そしてそれを示す信号を提供する検知成分の有効量を含む。検知組成物プリカーサーは好ましくは、得られる検知組成物が注目のアナライトに透過性であるようなものである。
【００２７】
あらゆる適切なこのような検知組成物プリカーサーが使用されてよいが、特に有用な態様において、組成物プリカーサーは検知成分及びポリマープリカーサーを含み、このポリマープリカーサーは検知組成物の一部分であるポリマー材料のプリカーサーである。
【００２８】
検知組成物のポリマー材料はモニターされようとする媒体中の注目のアナライト、好ましくはガスに対して透過性であり、そして、好ましくは、光信号がアナライトを検知するのに使用されるときに、使用する光の波長に対して透過性又は透明である。更に、検知組成物が二酸化炭素を検知するのに使用されるならば、このポリマー材料は好ましくはイオン及び液体の水に不透過性である。例えば、検知成分が分散水性液体中に溶解されるならば、好ましくは、水性液体は緩衝剤を含み、緩衝剤のイオン濃度は好ましくは実質的に一定に保たれ、それにより、検知組成物は媒体中の注目のアナライトの二酸化炭素の濃度に応答して一定の信号を提供する。
【００２９】
あらゆる適切なポリマー材料は本ガス検知組成物に使用されてよいが、但し、ポリマー材料は本システムの機能又はモニターされる媒体に実質的な悪影響を有しない。実質的なガス及び光透過性並びに水不透過性のために、シリコーンベースのポリマー材料は好ましい。より好ましくは、架橋したシリコーンベースのポリマー材料は使用される。注目のアナライトが二酸化炭素又は酸素であるときに、ポリマー材料は好ましくは架橋したポリジメチルシロキサン又はポリジメチルシロキサンのコポリマーである。
【００３０】
ポリマー材料のプリカーサーであるポリマープリカーサーは１  種以上のモノマー、プレポリマー及びそれらの混合物から選択されうる。１  つの態様において、ポリマープリカーサーはビニル／  ヒドリド付加硬化ポリシロキサンポリマーのプリカーサーである。特に有用なポリマープリカーサーは、例えば、二酸化炭素又は酸素が注目のアナライトであるときに、ビニル末端ジメチルシロキサンである。ポリマー材料が架橋されようとするならば、架橋剤はポリマープルカーサー中に含まれる。このような架橋剤は、好ましくは、１  分子当たり少なくとも３  個の官能基を含む化合物であって、ポリマープリカーサー及び／  又は部分的に重合した中間体と反応して、例えば、ポリマー鎖の間でポリマー材料中に架橋を形成しうる化合物である。特に有用な架橋剤は、特にポリマープリカーサーがビニル末端ジメチルシロキサンを含むときには、メチルヒドロ−  ジメチルシロキサンコポイマーである。
【００３１】
１  種以上の触媒はポリマー材料の重合による形成を促進するために使用されうる。１  つの個のような触媒は白金である。触媒を含む検知組成物プリカーサーは、触媒成分が重合を促進するのに充分な高温に晒されて、又は受けてよい。このような高温は周囲温度（２２  ℃）  より高く、好ましくは約４０〜約１００  ℃の範囲又はそれ以上である。使用される触媒成分の量は所望の重合度を促進するために充分な量である。勿論、触媒成分は本システムの機能又はモニターされる媒体に実質的な悪影響を与えないべきである。本明細書中に使用されるときに、「重合」又は「重合性」という用語は１  種以上の化学反応に関連し、架橋剤を含み、それによりポリマー材料が形成される。
【００３２】
有用な態様において、触媒成分は、上記に示すように、１  種以上の要因、例えば、光エネルギー、好ましくは可視光エネルギー及び紫外線光エネルギー及び／  又は高温に晒されたときに、活性化される（  例えば、ポリマープリカーサーの重合を促進する）  ように、例えば、光活性化されるように選択される。このような「要因」で活性化される触媒の実質的な利点は、架橋剤を含むポリマープリカーサーは製造され、そして、プリカーサーを「活性化要因」に晒すことを避けることにより比較的長くそのまま保存されうることである。このように、本センサーを製造するときの１  つの重要なプロセス変数、即ち、ポリマープリカーサーが重合されるときの時間は、ポリマープリカーサーの自発重合を理由とした厳しい生産スケジュールに従う必要性が有利に減じられるように制御されうる。ポリマープリカーサーを重合させることが望まれるときに、プリカーサーは「活性化要因」に単純に晒される。特に有用なクラスの「要因活性化」触媒は、光エネルギーにより活性化され、そして、充分な量の光エネルギーにより活性化された後にポリマープリカーサーを部分重合するために有効であり、そして、高温に晒されたときにも部分重合したポリマープリカーサーの重合を更に促進するために有効であるものである。
【００３３】
あらゆる適切な「要因」活性化触媒は本発明において使用されてよいが、このような触媒は本システムの機能又はモニターされる媒体に実質的な悪影響を与えない。光活性ヒドロシリル化触媒系は特に有用である。特定の白金族金属含有材料は本発明での使用に非常に有用な「要因活性化」触媒である。多くのこのような触媒成分はＤｒａｈｎａｋ  らの米国特許第４，５１０，０９４  号及び第４，５３０，８７９  号及び第４，６００，４８４  号並びにＢｏａｒｄｍａｎらの米国特許第４，９１６，１６９  号に開示されている。特定の例はシクロペンタジエニルトリメチル白金、その誘導体及びそれらの混合物を含み、特に、可視光エネルギー又は紫外線光エネルギーにより活性化された後に、高温で更なる有効な触媒活性を提供するものを含む。ポリマープリカーサーの重合を促進するために光エネルギー及び高温を組み合わせて使用すると、光エネルギーのみが使用される系と比較して、より急速で、及び／  又は、より完全に重合が起こりうる。
【００３４】
別には、シリコーンベースのポリマー材料は、錫誘導体のような触媒を使用して、シラノール末端シリコーンがアルコキシルシランで架橋される縮合重合反応を通して形成されうる。
【００３５】
充填剤は、分散した水性液体を含む本ガス検知組成物中に含まれてよく、そして好ましくは含まれる。このような充填剤は検知組成物中の分散した水性液体の安定性を向上させるように作用する。あらゆる適切な充填剤は使用されうるが、但し、本システムの機能又はモニターされる媒体に実質的な悪影響を与えない。１  つの態様において、充填剤は疎水性を有する。このような充填剤は好ましくはガス検知組成物中に存在するポリマー材料の量を基準として、約１  〜約２０重量％  の量で存在する。特に有用な充填剤は疎水性のヒュームドシリカ、例えば、粒子の形でヒュームドシリカである。
【００３６】
使用のために選択される検知成分はモニターされる媒体中のアナライト、例えば、注目のガスの濃度の変化に応答して変化する信号を提供するために有効であるものである。検知成分は好ましくは光学指示薬、例えば、蛍光指示薬及び吸収指示薬、特に蛍光指示薬である。
【００３７】
二酸化炭素の検知において、使用されうる吸収指示薬の例はクロロフェニルレッド、ブロモクレゾールパープル、ニトロフェノール、ブロモチモールブルー、ペナクローム、フェノレッド等を含む。二酸化炭素の有用な蛍光指示薬はヒドロキシピレン３，６，８−トリスルホン酸を含み、それはここでＨＰＴＳと呼ばれ、又はヒドロキシピレントリスルホン酸誘導体、例えば、ＨＰＴＳの塩、β−  メチルウンベリフェロン、フルオレセイン等を含む。より好ましい検知成分は、特に血液中の二酸化炭素濃度を検知するために検知成分は、ＨＰＴＳ、ＨＰＴＳ誘導体及びそれらの混合物から選択される。ＨＰＴＳのアルカリ及びアルカリ金属塩は有用なＨＰＴＳ誘導体である。
【００３８】
酸素濃度検知において、蛍光指示薬の例は１  種以上の多環芳香族化合物、多環芳香族化合物の誘導体等を含む。このような多環芳香族化合物の例はデカサイクレン、ベンゾ−ｇｈｉ−  ペリレン及びコロネンを含む。酸素指示薬はこのような多環芳香族化合物の第三級ブチル誘導体の混合物を含んでよい。このような指示薬はＹａｆｕｓｏらの米国特許第４，８４９，１７２  号により完全に記載されている。
【００３９】
酸素指示薬は、例えば、モニターされる媒体中に浸出しないように、検知組成物中に含まれたポリマー材料又はマトリックス材料と共有結合されていてよい。このような共有結合は好ましくは、反応性基を含む酸素指示薬であって、ポリマーマトリックス材料のプリカーサーのうちの１  成分中に存在する反応性基、好ましくは異なる反応性基と反応する反応性基を含む酸素指示薬を提供することにより達成される。このように、ポリマーマトリックス材料の形成の間に、上記の反応性基は、マトリックス材料に酸素指示薬を共有結合させるようにも反応する。特に有用な酸素指示薬成分は、官能性の炭素−  炭素不飽和を有する反応性基のような反応性基を含むように誘導された上記の多環芳香族化合物を含む。このような化合物のビニル誘導体は優れた結果を提供する。
【００４０】
使用される検知成分の量は、注目のアナライトが信頼できて正確に決定されうるように充分に強い信号を提供するような量である。
【００４１】
水性液体を含む本検知組成物プリカーサー及び検知組成物、例えば、二酸化炭素の検知に有用なものは、好ましくは少なくとも１  種の分散剤をも含む。このような薬剤はポリマー材料の形成前に検知組成物プリカーサー中に分散した水性液体を保持することを促進するように作用する。
【００４２】
あらゆる適切な分散剤は使用されうるが、但し、本システムの機能又はモニターされる媒体に実質的な悪影響を与えない。分散剤の例は水溶性デキストラン、ポリビニルアルコール、ポリ（  エチレンオキシド）  、ポリビニルピロリドン、ヒドロキシアルキルセルロース等の材料を含む。使用される分散剤の量は、例えば、使用される特定の分散剤、ポリマープリカーサー及び充填剤により変化しうる。１  つの態様において、存在する分散剤の量は使用される総水性液体の重量基準で約１  〜約４０％  の範囲である。
【００４３】
二酸化炭素検知組成物のためのプリカーサーは次のように製造されうる。二酸化炭素検知成分は大量の液体の水中に溶解し、水性液体を形成する。望むならば、緩衝剤及び／  又は分散剤もこの水性液体中に溶解されてよい。ポリマープリカーサー、及び、望ならば、充填剤成分及び重合触媒の所望の量が水性液体と混合される。１  種以上の架橋剤はこの点で存在しても又はしなくてもよい。
【００４４】
得られた混合物は、例えば、機械ホモジナイザーにおいて強い攪拌を受けて水性液体を分散し、分散混合物を形成する。この攪拌後、分散した水性液体を含む分散混合物は、例えば、約１  〜約２４時間又はそれ以上のオーダーで、使用される状態で一定の時間保存されうる。
【００４５】
あれば架橋剤、及び、まだ存在しないならば重合触媒は分散混合物中に加えられる。これはゆっくりと分散混合物中で攪拌されて検知組成物プリカーサーを形成する。
【００４６】
検知組成物プリカーサーが製造され、そして、脱気された後、それはある量で連続ウェブの片面上に配置され、好ましくは連続的に配置される。１  つの態様において、連続ウェブは透明であり、及び／  又は、検知されようとするアナライトに実質的に不透過性である。このプリカーサーは好ましくは連続ウェブ上に実質的に均一の厚さ及び組成の連続コーティング又はシートとして存在する。上記に述べたように、ウェブ上に連続的にプリカーサーを配置することは実質的な検知素子製造の利益を提供し、そして、究極的に、信頼できてコスト的に有効に高品質の検知素子を製造する。１  つの有用な態様において、ウェブ上へのプリカーサーの連続の配置は、塗布装置の静止したアウトレット付近に好ましくは一定の速度で連続ウェブを通過させ又は移動させることにより達成される。ここで、プリカーサーはアウトレットを通してウェブに提供される。
【００４７】
連続ウェブ上に検知組成物をを配置する、好ましくは連続的に配置するために有効な他の塗布方法は使用されてよい。多くの塗布方法が従来からあり、コーティング業界でよく知られる。このような方法の例はロールコーティング；  ブラッシュコーティング；  ナイフコーティング、例えば、フローティングナイフを使用したコーティング、エアナイフコーティング、ナイフオーバーブランケットコーティング及びナイフオーバーロールコーティング；  ブレードコーティング；  ロッドコーティング；  ディップコーティング；  スクイーズロールコーティング；  レベルオンコーティング；  キッスコーティング；  グラビアコーティング；  リバースロールコーティング；  カーテンコーティング；押出しコーティング；  スロットオリフィスコーティング；  カレンダーコーティング；  プレキャストコーティング；  キャストコーティング；  スプレーコーティング；  微細化；  真空コーティング；  スパッタリング等を含む。検知組成物プリカーサーは好ましくは連続ウェブ上に連続的に配置され、又はコートされるので、塗布法は、ウェブがプリカーサーでコートされるときに、より好ましくはプリカーサーの静止源からコートされるときに、ウェブが動いているように選択されることは好ましい。この「移動ウェブ」型の方法は塗布操作の容易で有効な制御を提供し、それにより実質的に均一の比較的に長い、例えば、少なくとも約２  フィート又は少なくとも約５  フィートから約２０フィート又は約５０フィートの長さのコーティングの連続ウェブが達成される。
【００４８】
連続ウェブは塗布のために通過する前に、ロール上に配置され又はロールの形で存在することができる。連続の検知組成物がプリカーサーコーティングから形成された後、検知組成物を含むウェブは次のプロセス工程に準備してロール上に配置され、又はロールの形に維持されうる。更に、ここに記載の他の中間体製品は工程の間にロール上に配置され、又はロールの形に維持されうる。
【００４９】
酸素検知組成物のためのプリカーサーは二酸化炭素検知組成物プリカーサーと幾分類似の方法で製造されるが、水性液体は使用されず、有機溶剤は使用されて、検知成分と混合されてポリマープリカーサーとなる。１  つの態様において、連続ウェブ（  及び個々の検知素子のウェブ層）  は透明であり、そして好ましくは、少なくとも比較的にアナライト又はガス不透過性である。このように、連続ウェブ及びウェブ層は、信号、好ましくは光信号が検知成分から通過することができる材料から製造される。この連続ウェブ及び連続層に特に有用な構造材料はポリマー材料、例えば、ポリエステル、ポリカーボネート、制限するわけではないが、ポリエーテルスルホン及びポリフェニルスルホンを含むポリスルホン、ポリビニリデンフロリド、ポリメチルペンテン等を含む。別の態様において、連続ウェブは明細書の別の箇所で記載のように、連続の不透明フィルムを含む。この態様において、連続ウェブ（  及び個々の検知素子のウェブ層）  は明細書の別の箇所で記載のように、連続不透明フィルム（  及び個々の検知素子の不透明層）  としての構造及び機能を有する。この態様において、個々の検知素子はセンサーホルダー又は留め具に固定され、これにより、不透明層は検知素子のある程度の光学的な孤立を提供する一方、同時に、媒体中のアナライトの濃度を示す信号が検知組成物層により有効に提供されることができる。
【００５０】
更なる態様は検知素子の製造を含み、その各々は連続ウェブ部分を全く含まない、即ち、ウェブ層を含まない。例えば、一度、検知組成物含有ウェブが形成されると、連続ウェブはこの検知組成物含有ウェブから除去されてよい。このような除去は連続の検知組成物からのウェブの物理的に引き剥がすこと、検知組成物含有ウェブを選択された溶剤に晒して連続ウェブを溶解させること及び／  又は１  種以上の他のウェブ除去工程を含む。ウェブの除去において検知組成物の損傷を避けるように注意を払わうべきである。連続の検知組成物に悪影響を与えないでウェブを除去するために水が使用されるように、例えば、ポリビニルアルコール等のような水溶性のウェブ材料を使用することは有利であろう。
【００５１】
各々の個々の検知素子は、好ましくは、実質的に相互に平行である、素子の厚さにより間隔の開いた、向かい合った末端表面を含む。各々の検知素子は、好ましくは、ここに記載のセンサーホルダー又はカセットのキャビティー又はインデント中に少なくとも部分的にフィットするように形状され、そして、好ましくは、片側の末端表面はセンサーホルダーのキャビティー又はインデントの開末端に対して壁に面している。本発明により製造された各々の個々の検知素子は、全くの円筒形の形状を有することができ、そして好ましくはその形状を有する。１  つの態様において、ウェブ層は約０．００２５ｃｍ〜約０．２５４ｃｍ  の範囲の厚さ、及び、好ましくは約０．１２７ｃｍ  〜約１．２７ｃｍの範囲の直径を有する。個々の検知素子は好ましくは同様の直径を有する。
【００５２】
検知素子がウェブ層を含むならば、連続ウェブは好ましくは、ウェブ及びプリカーサー（  及び得られた検知組成物）  の間の接着を増進させるために処理され、又はコートされ、ウェブのそのような処理又はコートなしの同一のウェブ及びプリカーサー（  及び得られた検知組成物）  の間の接着のレベルと比較して向上される。この処理又はコーティングは本システム及びモニターされる媒体に悪影響のないように選択されるべきである。連続ウェブは１  種以上のプラズマ及び／  又はコロナ放電及び／  又は他の表面変性技術に晒されて、この向上した接着能を得ることができる。
【００５３】
特に有用な態様において、連続ウェブは、ウェブ及びプリカーサー（  及び得られた検知組成物）  の間の接着を増進させるために有効な量の接着性向上成分でコートされ、接着性向上成分なしの同一のウェブ及びプリカーサー（  及び得られた検知組成物）  の間の接着レベルよりも増加される。有用な接着性向上成分の例は下塗り剤成分、カップリング剤等を含み、それらの多くは市販されている。この例は、例えば、Ｖａｎ  Ｏｏｉｊらの米国特許第５，２０４，２１９  号に記載のもののように、無機酸化物粒子及び両官能性（ａｍｂｉｆｕｎｃｔｉｏｎａｌ）シランの混合物を含む。本発明での使用に非常に有用な接着性向上成分は、水、シリカ粒子及びアミノプロピルトリエトキシシランを含む水性混合物でウェブをコートすることにより得られる。
【００５４】
別には、ウェブは、向上した接着性を提供するように予備処理され、又は予備塗布された材料、例えば、Ｈｏｅｃｈｓｔ  ＣｅｌａｎｅｓｅによりＨｏｓｔａｐｈａｎｅ  ＳＡ  の商標で販売される製品から得られる。
【００５５】
連続ウェブ上に配置された検知組成物プリカーサーは連続の検知組成物に変換又はさもなければ転化される。好ましく、この検知組成物プリカーサーがポリマープリカーサーを含むときに、この形成工程は架橋を含むポリマープリカーサーの重合を含む。この検知組成物形成工程は好ましくはウェブ及び本システムの他の成分に実質的に悪影響を与えることなく検知組成物を形成するために有効な条件で行われる。可視光又は紫外線光及び／  又は明細書中に記載の温度、好ましくはおよそ周囲温度（２２  ℃）  又はそれ以上の温度の範囲の温度はしばしば、架橋したシリコーンポリマー含有検知組成物を形成する好ましいシリコーンポリマープリカーサーを硬化させるために非常に有効である。
【００５６】
検知組成物プリカーサーが連続の検知組成物を形成するように加工された後、不透明の材料の連続フィルムは好ましくは連続検知組成物上に配置され、例えば、適用され又は形成され、それは検知組成物が連続ウェブ及び不透明フィルムの間に配置されるように行われる。この不透明フィルムは本発明の個々の検知素子の不透明層に由来する材料を含む。この不透明フィルムは孔質フィルムの形であってよく、但し、それは充分な不透明性を有し、そして、不透明フィルムとしてここに記載のように機能するための他の特性を有する。
【００５７】
不透明フィルム及び不透明層はアナライト透過性、好ましくはガス透過性である材料から製造される。この不透明層は検知組成物層の実質的な程度の光学的孤立を提供するように作用する。この光学的孤立は、ここに記載のように、分析用に検知成分から実質的に焦点され又は送られた信号の提供を促進する。究極的に、このような光学的孤立はしばしば、本検知素子を使用して得られる濃度決定の正確さ及び信頼性を増加させることになる。不透明層はモニターされる媒体中の注目のアナライトに対して自由に透過性であるべきである。この不透明層のアナライト透過性は、媒体からの注目のアナライトを検知組成物と接触させ、そして検知成分と相互作用させることができる。この不透明層は好ましくは不透明剤と混合したポリマーから製造される。
【００５８】
あらゆる適切なポリマーはこの有用な不透明層中に含まれてよいが、但し、ポリマーは本システムの機能及びモニターされる媒体に悪影響を与えない。選択されるポリマーは好ましくは、本方法及び検知素子に有用であるように充分な構造一体性及び耐久性を有する比較的に薄いフィルムを提供する。１  つの態様において、不透明フィルムはフッ素含有ポリマー、好ましくは、ポリフルオロハイドロカーボン、ポリフルオロカーボン及びそれらの混合物から選択されたポリマー、特に、ポリテトラフルオロエチレンを含む。
【００５９】
予備形成された不透明フィルムは連続の検知組成物に適用されることができるが、１  つの特に有用な態様において、不透明フィルムは検知組成物上に現場で形成される。このように、不透明フィルム及び不透明剤中に含ませるポリマーのプリカーサー成分を含む混合物は、検知組成物に適用され、又は、配置（  コート）  され、好ましくは連続的に配置される。この適用された混合物は重合され、例えば、硬化されて不透明フィルムを形成する。不透明フィルムを形成するこの方法は実質的な利点を提供し、例えば、検知組成物に強固に固定された、実質的に均一の厚さを有する不透明フィルムを提供する。検知組成物に混合物を適用するために連続工程を使用することは、ここに記載のように、更なる利点を提供し、その多くは連続ウェブ上に検知組成物プリカーサーを連続的に配置することにより達成される利点と同様又は類似である。
【００６０】
不透明フィルム中に含まれるポリマーの化学組成は検知組成物のポリマーマトリックス材料のそれと同一であっても、又は、異なっていてもよい。非常に有用な態様において、不透明フィルム中に含まれるポリマーはシリコーンベースのポリマーであり、好ましくは、このようなポリマーは検知組成物中に含まれるシリコーンベースのポリマーマトリックス材料と同様の、又は更には実質的に同一の化学組成を有する。不透明フィルム中でのシリコーンベースのポリマー材料の使用は、より高速の応答時間を有利に有する検知素子及びセンサーとする。１  つの態様において、不透明フィルムは、ビニル／  ヒドリド付加硬化ポリシロキサンポリマーを含む。不透明フィルム中へ含ませる有用なポリマーの特定の例はメチル末端ジメチルシロキサンから誘導されたポリマーであって、検知組成物のポリマーマトリックス材料に関して上記に記載のようなものである。このようなポリマーを含む不透明フィルムは検知組成物の形成に関する上記の記載の方法と実質的に同一の方法で検知組成物上に現場で形成されうるが、検知成分の代わりに適切な不透明剤の有効量が使用される。１  つの例外は、光活性化される触媒は一般に不透明フィルム形成時には使用されないことである。
【００６１】
あらゆる適切な不透明剤は使用されてよいが、このような薬剤は所望の程度の光学的孤立を提供し、且つ、本システムの機能及びモニターされる媒体に悪影響を与えない。不透明剤の中で本発明に有用なのはカーボンブラック、他の炭素をベースとする不透明剤、酸化第二鉄、  ＴｉＯ２  、ＢａＳＯ４  、金属フタロシアニン等である。このような不透明剤は好ましくは、所望の程度の不透明性を提供するために、例えば、所望の光学的孤立を提供するために有効な量で不透明層中に実質的に均一に分散する。特に有用な不透明剤はカーボンブラックである。
【００６２】
好ましくは、不透明フィルムは、通常の連続ウェブよりも実質的に薄く、例えば、アナライト透過性を促進する。より好ましくは、不透明フィルムの厚さは通常の連続ウェブの厚さの約１％〜約２０％  である。１  つの態様において、不透明フィルムは０．０００１ｃｍ〜０．００５ｃｍ  の厚さを有し、より好ましくは０．０００３ｃｍ〜０．００２５ｃｍ、最も好ましくは０．０００５ｃｍ〜０．００１５ｃｍの厚さを有する。
【００６３】
ウェブのように、連続不透明フィルムは好ましくは実質的に相互に平行な向かい合った末端表面を含む。１  つの特に有用な態様において、不透明フィルムの末端表面の片側は連続の検知組成物に結合され、又は接着されるような構造をとっている。この特徴は、複合材構造体及び本発明による個々の検知素子の一体性を有利に増加させる。連続検知組成物と接触するこのような末端表面は、この向上した不透明フィルム／  検知組成物の結合強度を提供するような構造となっていても、又は、それ（  及び／  又は検知組成物）  が、例えば、プラズマ及び／  又はコロナ放電に晒されることにより、及び／  又は下塗剤及び／  又はカップリング成分でコートされることにより、及び／  又は他の表面変性技術を受けることにより処理されてよく、それにより、この向上した結合強度が付与される。ラミネート圧力のような圧力は、複合材成分間の結合強度を強化するために、透明ウェブ／  検知組成物／  不透明フィルム複合材に適用されてよい。
【００６４】
この連続ウェブ／  検知組成物／  不透明フィルム複合材が一度形成されると、複合材のランダム試料は取り出され、そして、複合材が所望の用途において検知素子の製品規格に適合するかどうかを決定するために、従来の技術を使用して試験又はスクリーニングされうる。もしこのような試験又はスクリーニングが複合材が製品規格内でないと決定すると、それは捨てられ、プロセスが再び開始されうる。しかし、ランダム試験又はスクリーニングの結果が合格であれば、即ち、複合材構造体が製品規格に適合するならば、検知用途においてこの複合材構造体からできた個々の検知素子を使用する前に、更なる試験は必要ない。もし、この複合材構造体が巻き取られるならば、ロール上に複合材の層の間に不粘着層又はシートを有することが望ましいであろう。
【００６５】
製品規格に適合する複合材構造体が製造されたと仮定すると、構造体は、例えば、「クッキーカッター型」パンチ装置等の切断装置を使用して個々の検知素子を形成するように加工され、そしてそれはその後、使用のためのセンサーホルダー又は留め具に固定されるように提供される。例えば、個々の検知素子はセンサーカセット中の開放末端キャビティー中に少なくとも部分的に配置されうる。検知素子はセンサーホルダーに、例えば、接着剤で固定される。あらゆる適切な、好ましくは透明の、キュアインプレース接着剤組成物は使用されてよいが、但し、このような組成物は本システム又はモニターされる媒体に実質的に悪影響を与えない。この例は、シリコーンベースの接着剤、２  成分ウレタン接着剤、エポキシ接着剤等を含む。上記のように、検知組成物自体が接着剤部材の機能を担い、そして、センサーホルダーに粘着し、そして接着剤してもよい。別には、検知素子はセンサーホルダー又は留め具に機械的に固定され、例えば、クランプ又は他の機械固定品の使用により固定されるか、又は、センサーホルダー又は留め具にプレス固定されうる。検知素子をセンサーホルダー又は留め具に固定するために他のアプローチは使用されてよい。
【００６６】
検知素子はセンサーホルダーと相対して配置され、それにより、ウェブ層はセンサーホルダーは好ましくはセンサーホルダーに比較的近くに、又はそれに面して、例えば、センサーカセットの開放末端キャビティーの底に配置され、そして、不透明層はモニターされる媒体に晒される。別のウェブ層及び／  又は不透明層を含まない検知素子は本発明により製造され、そして使用されうる。
【００６７】
センサーホルダーは好ましくは検知素子に励起信号を提供するように配置され、そして調整された励起アセンブリー付近に配置される。検知アセンブリーは検知素子から出された信号を検知するように配置され、そして調整されている。それは励起信号に晒されたときに応答して信号を出すことができる。プロセッサーアセンブリーはモニターされる系において注目のアナライトの濃度を決定するために出された信号（  又は出された信号に対応する信号）  を分析するように配置され、そして調整されている。
【００６８】
上記の連続のウェブ／  検知組成物／  不透明フィルム複合材構造体が一度、製品規格に適合すると判明したら、それは別には次のように加工されうる。
【００６９】
本システム又はモニターされる媒体に実質的に悪影響を与えないように選択された接着組成物の連続フィルムは検知組成物と接触した面と反対の連続ウェブの面に適用される。この接着フィルムは好ましくは感圧接着剤を含む。本発明に有用な接着剤組成物の特定の例はＧｅｎｅｒａｌ  Ｅｌｅｃｔｒｉｃにより商標ＰＳＡ  ５１８  及びＰＳＡ  ５９０  で販売される感圧接着剤を含む。使用される接着フィルムの量は、製造される最終の個々の検知素子がセンサーホルダー又は留め具に個々の検知素子を接着固定するのに有効な接着剤組成物層を含むような量である。
【００７０】
特に有用な態様において、接着剤組成物は連続の、好ましくは非接着性の剥離ライナーを適用され、その後、連続ウェブが接着剤組成物と結合され、又は連結される。剥離ライナーは好ましくは使用される接着剤組成物と強い接着結合を形成しない。剥離ライナーが製造される材料の例は、種々のポリマー材料を含み、例えば、Ｍｉｎｎｅｓｏｔａ  Ｍｉｎｉｎｇ  ａｎｄ  Ｍａｎｕｆａｃｔｕｒｉｎｇ  ＣｏｍｐａｎｙからＳｃｏｔｃｈ  Ｐａｃｋ  １０２２の商標で販売されるポリエステルコートされたペルフルオロポリエーテル及びＨ．Ｐ．Ｓｍｉｔｈ  からＦＬ２０００の商標で販売されるフルオロシリコーンポリマー等を含む。
【００７１】
一度、この剥離ライナー／  接着剤組成物／  ウェブ／  検知組成物／  不透明フィルム複合材構造体が形成されると、剥離ライナーをまだ含んでいる複数の個々の検知素子に構造体を変換するように加工される。好ましくは「クッキーカッター型」切断アセンブリー、他の切断装置又は他の同様の装置により行われるこの変換工程は、剥離ライナーを除く構造体の個々の層の各々を切断し、剥離ライナーは無傷のままである。このように、個々の検知素子の各々は不透明層、検知組成物層、ウェブ層及び接着層を含む。
【００７２】
この変換の後、非検知素子材料又はウィード、即ち、個々の検知素子のいずれにも含まれない材料は剥離ライナーから除去される。この非検知素子材料は剥離ライナーが含まれた個々の検知素子が製品規格内にあるかどうかを決定するために試験又はスクリーニングするために使用されうる。この非検知素子材料は捨てられる。更に、剥離ライナー上の検知材料の選択された、代表的なサンプルは剥離ライナーが含まれた個々の検知素子が製品規格内にあるかどうかを決定するために試験又はスクリーニングされることができる。
【００７３】
一度、このような検知素子が製品規格内にあることが決定されると、それらは剥離ライナーから取り外され、そして、使用のためにセンサーホルダー又は留め具に固定される。例えば、このような個々の検知素子は、接着層が開放末端キャビティーの底に接触するようにセンサーカセットの開放末端キャビティー中に配置されることができる。検知素子をキャビティーに単純にプレスすることにより、好ましい感圧接着剤組成物は活性化されてセンサーホルダー又はカセットにしっかりと固定される。検知素子はこれで使用される状態であり、好ましくは明細書中に別の箇所で記載したように、励起アセンブリー、検知アセンブリー及びプロセッサーアセンブリーとの組み合わせで使用される。
【００７４】
二酸化炭素を検知するときに、特に有用な検知組成物は無極性のＣＯ２  透過バリア材料中に封入された水性相を含むｐＨ指示薬を含む２  相系を含む。不運にも、これらのタイプのセンサーの特徴は可逆的な「ＣＯ２  コンディショニングドリフト」であり、それはＣＯ２  分圧の大きな変化により強調される応答不安定性である。我々は、光学的な蛍光ベースのセンサー（  例えば、血液のような媒体中のＣＯ２  濃度の測定用）  は向上したドリフト安定性を有することを発見した。注目のアナライト以外の外来ｐＨ滴定性分配性種は、ｐＨの関数として、そしてそれは、ＣＯ２  分圧の関数として指示薬及びバリア相の間を可逆的に移動することができることを発見した。我々は、また、これらの種がセンサーから媒体中に不可逆的に移動する（  又は浸出する）  こともできることを発見した。分配性種の移動はアナライト濃度依存性の信号に実質的に影響を与えることができるｐＨ応答を発生する。センサー材料及び成分の注意深い選択及び／  又は精製により、我々は、外来の種の存在を最小にし、そして、実質的にドリフトのないセンサー配合物を開発した。別には、緩衝組成物及び指示薬のｐＫａ  の適切な選択により、外来種のＣＯ２  依存性移動を最小にし、そして、更に、これらのセンサーを安定にする組成物を発見した。
【００７５】
ドリフト不安定（  「アナライトコンディショニングドリフト」又はより詳細には「ＣＯ２  コンディショニングドリフト」と一般的に呼ばれる）  の１  つの原因は、実際上、内部ｐＨの関数として、それ故、ＣＯ２  分圧の関数として水性指示薬相の内部及び外部に移動するｐＨ滴定性材料（  以下に「分配性種」と呼ぶ。）  の存在下から生じるｐＨヒステリシス現象である。イオン化種が非極性バリア材料、例えば、シリコーン中で本質的に不溶性であるときに、有機酸又は塩基の中性の形は水性相及びシリコーン相の両方に非常に可溶性である。例えば、水性指示薬相に酢酸ナトリウム不純物を含む空気平衡にされたセンサーが、内部コンパートメントｐＨがｐＨ９  からｐＨ７  に低下するように高いＣＯ２  レベルに突然晒されたならば、酢酸濃度の１００  倍の突然の増加は電荷中性の酸からシリコーン中へのゆっくりとした移動のための熱力学的ドライビングフォースが作られる。水性指示薬相からの酸の枯渇は、その後、更なるＣＯ２  吸収及び酢酸イオンの更なるプロトン化を誘導する。この炭酸ナトリウムによる酢酸ナトリウムの置換は水性指示薬相のｐＨ／ｐＣＯ２  の関係を変化させ、初期に課されたｐＨ低下と反対にｐＨがゆっくりと増加する。移動又は「分配」プロセスは酢酸の平衡分配比が水性指示薬相及びシリコーンの間に再び達成されるまで続く。空気平衡化されたベースラインに戻ったときに、プロセスは逆になる。ＣＯ２  ドリフトの問題の原因を認識しなくても、「ＣＯ２  コンデショニング状態」（  即ち、高いＣＯ２  レベル）  において、連続の血液ガスモニタリングセンサーをパッケージすることがセンサーの分野で一般的に行われてきており、それにより、生理学的ＣＯ２  レベルに初期暴露したときの過度のドリフトを幾分減じる。我々の新規の配合物では、これを行うことはもはや必要ないはずである。
【００７６】
対応するヒステリシスプロセスは有機塩基、例えば、アミンに操作可能である。それはそれらはＣＯ２  レベルが高くなったときにシリコーン相から水性の指示薬相中に移動することもできるからである。例えば、シリコーン相中にアミン不純物を含む空気平衡化されたセンサーが、内部コンパートメントｐＨがｐＨ９  からｐＨ７  に低下するように突然に高いＣＯ２  レベルに晒されたならば、アンモニウムイオンの突然の１００  倍の増加はシリコーン相から水性相への電荷中性のアミンのゆっくりとした移動の熱力学的なドライビングフォースを作る。水性指示薬相へのアミンの吸収は、その後、更なるＣＯ２  の吸収及びアミンのプロトン化を誘導する。アンモニウムイオンの蓄積は水性指示薬相のｐＨ／ｐＣＯ２  の関係を変化させ、初期に課されたｐＨ低下と反対にｐＨのゆっくりした増加が生じる。移動又は「分配」プロセスはアミンの平衡分配比が再び達成されるまで続く。空気平衡化されたベースラインに戻ったときに、プロセスは逆になる。注目すべきことに、センサー応答への効果は酢酸欠乏及びアミン吸収の両方で同一であり、即ち、空気平衡化された媒体から、より高いレベルのＣＯ２  レベルで平衡化された媒体に移るときに、負のｍｍドリフトがいずれかのタイプの種の存在により生じるであろう。このヒステリシスプロセスは、染料が分配性の電荷中性の形で平衡中に存在するならば、指示薬染料の自体にも起こることができる。
【００７７】
ドリフト不安定性（  「塩水コンディショニングドリフト」又は「塩水ドリフト」）  の原因は、実際上、外部ｐＨの関数として、それ故、ＣＯ２  分圧 の関数としてセンサーから媒体へ移動するｐＨ滴定性材料の存在から生じるｐＨ依存性の現象である。例えば、もしシリコーン中にアミン不純物を含む空気平衡化されたセンサーが突然に高いＣＯ２  レベルに晒されたときに、外部緩衝剤のｐＨはｐＨ９  からｐＨ７  に低下して、電荷中性アミンからシリコーンへのゆっくりとした移動のドライビングフォースを作り、そこでアミンがプロトン化される。このプロセスは内部の水性コンパートメントに分配するアミンの量にインパクトを与える。顕著に、センサー応答への効果は上記に議論したＣＯ２  コンディショニングドリフトと反対である。即ち、センサーはこれらの移動性種のために正のｍｍドリフトを示す。
【００７８】
この新しい理解で、我々は、臨界量より少量の滴定性分配性種を含み、そして、実質的にドリフトのない応答を示す新規のＣＯ２  配合物を開発した。明細書中で使用されるときに、「ドリフトのない」又は「実質的にドリフトのない」という用語は、ここで記載のように（  この計算の詳細に関しては実施例１  及び図３ｂを参照）  、０．２５ｍｍのｐＣＯ２を有するガスで平衡にされた媒体から４５．６ｍｍのｐＣＯ２を有するガスで平衡にされた媒体へ移動するときに、３  時間にわたって１２％  未満で（  即ち、＜５．５ｍｍ）  ドリフトする信号を提供するセンサーを意味する。より好ましくは、センサーは、０．２５ｍｍのｐＣＯ２を有するガスで平衡にされた（  即ち、空気平衡化された）  媒体から４５．６ｍｍのｐＣＯ２を有するガスで平衡にされた媒体へ移動するときに、６％未満でドリフトする信号を提供する。最も好ましくは、センサーは、０．２５ｍｍのｐＣＯ２を有するガスで平衡にされた媒体から４５．６ｍｍのｐＣＯ２を有するガスで平衡にされた媒体へ移動するときに、３％未満でドリフトする信号を提供する。この進歩は幾つかの実戦上の利点を与える。
【００７９】
１つの態様において、センサーは一時的な生理的なＣＯ２  サンプリングの間を除いては空気平衡化された緩衝条件に維持される。例えば、特定の商業的な生体外検知システムは動脈カテーテルされた患者のａ−ラインサーキット（ａ−ｌｉｎｅ  ｃｉｒｃｕｉｔ）内に検知素子を含む（  例えば、センサー組成物は光学繊維に結合され、又は、別には励起光源を含むカセットに収納される）  。血液のガスレベルは、血液を塩水ドリップラインからセンサーカセットへ引き、そして、その後、血液を患者に戻させることにより一時的にモニターされる（  例えば、ヘルスケアープロバイダーの「要求」により、又は、プログラムされたポンプ又はモーターにより自動的に）  。本発明は、このようなコンフィグレーションで使用されるときに、ドリフトを招くことなく、又は誘導することなく達成されうる生理的なＣＯ２  サンプリングの頻度及び期間の初期の制限を除去すべきである。
【００８０】
本発明のセンサーは容易に検量され、そして、「ＣＯ２  コンディショニングドリフト」又は「塩水ドリフト」を制限するために一般に使用される特別注意事項なしに、検量の前、間及び後に検量媒体中に滞留しうる。
【００８１】
一般に、従来のセンサーで示されたドリフトの大きさは水性指示薬コンパートメントの緩衝能と比例する。好ましくは実質的に分配種を含まない本発明のセンサーは、水性指示薬相の緩衝能が減少したときにでさえ、ドリフトを殆ど受けないという利点がある。このことは、禁止速度及び／  又はドリフト量を導入することなく、より速い応答速度のセンサーの設計を可能にする。更に、本発明のガスセンサーは、ガスセンサーの元来の性質から外れることなく生産変数に許容性があり、安定的であり（  即ち、ドリフトがない）  、そして再現性がある。別には、ここに記載のような、より高い緩衝剤濃度を使用することにより少量の分配種を含むセンサーにより示されるドリフトを減じることができる。最後に、より高い緩衝剤濃度と「清浄」センサーの化学的性質を組み合わせて、そして、分配種を含む媒体にセンサーを晒すことにより起こりうるような外部誘導ドリフトを受けにくいドリフトのないセンサーを製造することができる。
【００８２】
このことは、染料を含む水性の第一相、及び疎水性の第二相を含み、且つ、第一相中のｐＨの変化に応答して片方の相からもう片方の相に移動しそして実質的に濃度依存性信号に影響を与えることができる分配性不純物を実質的に含まないガスセンサーにおいて、有利に達成されうる。好ましい態様において、第一相は水性の緩衝溶剤及び染料を含み、第二相は、ガス透過性であり、光透過性であり、そして実質的に水不透過性である架橋したポリマー材料を含む。
【００８３】
現在、好ましい態様において、第一及び第二相は、架橋したポリマー第二相中に懸濁した、又は分散した水性の第一相のマイクロコンパートメントの永久「乳濁質」を形成する。水性の第一相のマイクロコンパートメントは好ましくは５  ミクロンより小さく、そしてより好ましくは２  ミクロンよりも小さい。
【００８４】
本発明の例示の態様において、染料はｐＨ感受性染料であり、水性緩衝溶剤は、例えば、重炭酸イオンから重炭酸／  燐酸イオンベースの緩衝溶液のような生理的なｐＨ範囲の緩衝溶液である。この例示の態様において、ポリマー材料はシリコーン材料であり、例えば、二酸化炭素透過性のシロキサン材料である。より詳細には、材料はポリジメチルシロキサン又はポリジメチルジメルシロキサンコポリマーである。例示の態様における染料はヒドロキシピレントリスルホン酸（ＨＰＴＳ）のトリナトリウム塩である。
【００８５】
この方法の例示の態様において、染料は水性相中に約１  〜約１５ミリモルの濃度で存在し、そして、緩衝剤は水性相中に約１〜約１００  ミリモルの濃度で存在する。より好ましくは、染料及び緩衝剤はそれぞれ約１  〜約１０、及び約１  〜約５０ミリモルの濃度で存在し、最も好ましくは、染料及び緩衝剤はそれぞれ約１  〜約５  、及び約５  〜約２０ミリモルの濃度で存在する。
【００８６】
ガスセンサーを製造する更なる有利な方法は、特定の量の水性緩衝剤中に特定の量の染料を溶解させ、次いで、この緩衝溶液を特定の量の、架橋したポリマー材料のポリマープリカーサーの特定の量と激しく攪拌し、それにより、緩衝溶液及びポリマープリカーサーの乳濁液（  又は懸濁液）  を形成することを含む。その後、特定の量の架橋剤及び触媒を乳濁液に加える。触媒入りの乳濁液を特定の形状とする（  例えば、センサーカセット中に挿入するのに適切なように、ここに記載のようにシートにコートする）  、そして、架橋したポリマー材料中の染料含有水性緩衝液のマイクロコンパートメントの永久乳濁質（  緩衝溶液のｐＨ変化に応答して片方の相からもう片方の相に移動することができる分配種を実質的に含まず、且つ、アナライト濃度依存性信号に実質的に影響を与えない）  を形成するように硬化させる。特定の量の乳化向上剤（  例えば、増粘剤又は界面活性剤）  を緩衝剤中の染料溶液に加えて、それにより緩衝剤中の染料及び乳化向上剤の混合物を形成すること、及び／  又は、ヒュームドシリカのような分散剤を疎水性相中に加えること、により上記の方法は向上されうる。
【００８７】
次の制限しない実施例は本発明の特定の態様を例示する。特に指示がないかぎり、全ての部及びパーセントは重量基準である。
【００８８】
実施例
例１
ヒドロキシピレントリスルホネート（  トリナトリウム塩）１１．８ｍｇ  、分子量３００，０００  のポリ（  エチレンオキシド）３７５ｍｇ、燐酸三ナトリウム１２水和物３１．４ｍｇ、及び塩化ナトリウム５９．６ｍｇを７．５ｇの溶液を製造するために充分な量の水に溶解させることにより水性溶液を形成する。
【００８９】
シクロペンタジエニルトリメチル白金（  紫外線光活性化触媒成分）１６．４ｍｇ  、Ｃａｂｏｔ  によりＴＳ−５３０の商標で販売されるヒュームドシリカ０．４９ｇ  、及び粘度１０００センチストークスを有し、ＮｕＳｉｌ  Ｓｉｌｉｃｏｎｅ  Ｔｅｃｈｎｏｌｏｇｙ  により商標ＰＬＹ−７５００で販売されるビニルンジメチルエンドキャップされたポリ（  ジメチルシロキサン）１５．９１ｇ  を合わせることによりシリコーン混合物を製造する。水性溶液をシリコーン混合物と合わせ、そして、ＮｕＳｉｌ  Ｓｉｌｉｃｏｎｅ  Ｔｅｃｈｎｏｌｏｇｙ  により商標ＸＬ−１２３で販売される約２１００の分子量及び約３０％  のシリルヒドリド基を有するポリジメチル（  メチルヒドロ）−シロキサン１．１ｇを加える。その後、この混合物をＶｅｒｔｉｓ  Ｃｙｃｌｏｎｅ  ＩＱ  ホモジナイザーで加工して検知組成物プリカーサーを形成する。
【００９０】
約０．０１２７ｃｍの厚さの透明の連続のポリカーボネートウェブは、水、コロイドシリカ粒子１．２５重量％  、アミノプロピルトリエトキシシラン０．１１重量％  、水酸化アンモニウム０．０５重量％  、及びＲｏｈｍ  Ｈａａｓ  により商標Ｔｒｉｔｏｎ  Ｘ−１００で販売される界面活性剤を含む混合物から誘導された接着性向上成分でコートされる。
【００９１】
Ｈｉｒａｎｏ  により商標Ｍ−２００  で販売される塗布装置を使用して、検知組成物プリカーサーはウェブの片面に連続的にコートされる。この塗布操作（  及び、この塗布装置を使用した、ここに記載の他の全ての塗布操作）  において、ウェブは一定の速度で、静止した塗布装置の下でその付近を移動された。このプリカーサーコーティングは約０．００２５ｃｍの実質的に均一な厚さを有する。検知組成物プリカーサーは約７０ｍＪ  ｃｍ  −２の紫外線（３６５ｎｍ）  光にコーティングを晒すことにより硬化された。このコーティングは約９０℃で２  分間晒すことにより硬化され、検知組成物を形成する。
【００９２】
不透明フィルムプリカーサーは、ＮｕＳｉｌ  Ｓｉｌｉｃｏｎｅ  Ｔｅｃｈｎｏｌｏｇｙ  から商標ＰＬＹ−７５０１で販売される５００  センチストークスの粘度を有するビニルエンドキャップされたポリ（  ジメチル）  シロキサン中のＣａｒｂｏｔにより商標Ｒｅｇａｌ  ９９Ｒ  で販売されるカーボンブラックの１２重量％  の分散体１２ｇ  と、ＮｕＳｉｌ  Ｓｉｌｉｃｏｎｅ  Ｔｅｃｈｎｏｌｏｇｙ  から商標Ｃａｔ５０  で販売される白金触媒溶液２６．６ｍｇ、ＮｕＳｉｌ  Ｓｉｌｉｃｏｎｅ  Ｔｅｃｈｎｏｌｏｇｙ  から商標ＸＬ１１９  で販売される重合禁止剤６．５ｍｇ  、及び上記のポリ（  ジメチル）（メチルヒドロ）  シロキサン０．６ｍｇ  とを混合することにより製造される。上記の塗布装置を使用して、この不透明なプリカーサーは約０．００１３ｃｍの厚さで実質的に均一なコーティングを検知層上に連続的にコートされる。この不透明フィルムプリカーサーは不透明フィルムを形成するように７０℃で２  分間硬化される。
【００９３】
個々の二酸化炭素検知素子は連続ウェブ／  検知組成物／  不透明フィルム複合材から切断される。各検知素子は、透明ウェブの一般に円形の部分、不透明フィルムの一般に円形の部分、及びその間に検知組成物の一般に円形の薄い層を含む。このような個々の検知素子を図２  及び３  に示す。
【００９４】
通常の試験手順を使用して、小さな個々の二酸化炭素検知素子の代表的な試料を試験して、このような素子が製品規格に適合するかどうか、即ち、このような素子が人間の血液中の二酸化炭素濃度を正確に信頼できるように検知するために有効であるかどうかを決定する。これらの個々の二酸化炭素検知素子はこの試験手順をベースとして満足できることが分かる。
【００９５】
Ｄｏｗ  Ｃｏｒｎｉｎｇ  によりＤｏｗ  Ｃｏｒｎｉｎｇ  ３１４０で販売される透明なシリコーンベース接着剤を使用して、これらの二酸化炭素検知素子のうちの１  つを０．３１７ｃｍ  直径で０．０２５  ±０．００２５ｃｍ深さの正円筒形の開放末端ウェルに結合し、ポリカーボネートカセット中でウェルの底に透明ウェブ層が面するようにする。検知素子のカセットへの結合の前に、ウェルの壁をＤｏｗ  Ｃｈｅｍｉｃａｌ  Ｃｏｍｐａｎｙにより商標Ｄｏｗ  １２０５で販売される下塗り剤と接触させて、検知素子及びポリカーボネートの間の接着を促進する。
【００９６】
このように製造された二酸化炭素センサーは不透明層に接触してくる血液中の二酸化炭素濃度を決定するために有効である。
【００９７】
例２
例１  を繰り返すが、不透明フィルムが形成された後に、複合材は次のように加工される。
【００９８】
ポリフルオロポリエーテルでコートされ、Ｍｉｎｎｅｓｏｔａ  Ｍｉｎｉｎｇ  ａｎｄ  Ｍａｎｕｆａｃｔｕｒｉｎｇ  Ｃｏｍｐａｎｙから商標  Ｓｃｏｔｃｈ  Ｐａｃｋ  １０２２  で販売されるポリエステルフィルムの剥離ライナーは、Ｇｅｎｅｒａｌ  Ｅｌｅｃｔｒｉｃから商標ＰＳＡ−５１８  で販売される感圧接着剤組成物で片面をコートされる。このコートされたシートは、透明ウェブの検知組成物と反対側の面に適用され、それにより接着剤は透明ウェブと接触する。
【００９９】
この形成された複合材は、その後、切断操作を受けて、一般に円筒形の検知素子が形成されて、硬化の間に無傷のまま残る剥離ライナー上に配置されて残る。検知素子の各々は透明層、検知組成物層、透明ウェブ層及び接着剤組成物層を含む。このような検知素子を図４  に示す。
【０１００】
切断操作後、検知素子の部分でない剥離ライナー上に配置された材料は剥離ライナーから除去され、又は、ウィードされる。この非検知素子材料は捨てられる。
【０１０１】
剥離ライナー上に配置された小さな検知素子の代表的な試料は取り外され、通常の技術を使用して試験され、剥離ライナー上の検知素子が製品規格に適合するかどうかを決定される。一度、これらの検知素子が満足されると決定されると、それらは剥離ライナーから単純に取り外し、それをセンサーカセットの開放末端キャビティー中に配置し、それにより接着剤組成物層をセンサーホルダーキャビティーの底と接触させることにより使用されうる。検知素子をキャビティー中にプレスすることにより、接着剤組成物はセンサーカセットへ検知素子を固く接着するように作用する。
【０１０２】
このように製造された二酸化炭素センサーは不透明層に接触してくる血液中の二酸化炭素濃度を決定するために有効である。
【０１０３】
例３
４−ビニルベンゾ［ｇ，ｈ，ｉ］  ペリレン０．４５７ｇ部分を、例１  に記載のポリ（  メチルヒドロ）（ジメチル）  シロキサン１０．０ｇ  及びトルエン３００ｍｌ  と混合する。Ｈｕｌｓ  Ａｍｅｒｉｃａにより商標ＰＣ  ０７２で販売される白金触媒溶液１００  μｌ  部分を加え、そして、溶液を１  時間加熱還流し、その後、室温に冷却する。脱色チャコール８ｇ部分を加える。攪拌後、チャコールを濾過により除去する。この工程は白金触媒を除去する。トルエンを真空で除去し、残留物をヘキサンで１００ｍｌ  にメークアップする。
【０１０４】
シクロペンタジエニルトリエチル白金０．７ｇ部分を５００  センチストークスを有するポリ（  ジメチル）  シロキサン７．０ｇ中に溶解させる。この溶液に、上記のヘキサン溶液１．９ｍｌ  を加える。ヘキサンは真空で除去され、検知層プリカーサーを形成する。
【０１０５】
０．０１２７ｃｍの厚さを有する透明のポリ（エチレンテレフタレート）  ウェブは例１  に記載の混合物から誘導された接着性向上成分でコートされる。例１  と同一の塗布装置を使用して、この検知組成物プリカーサーはウェブの片面にコートされた。このプリカーサーコーティングは約０．００１３ｃｍの均一の厚さを有する。
【０１０６】
検知組成物プリカーサーは約７０ｍＪ  ｃｍ  −２の紫外線光にコーティングを晒すことにより硬化される。このコーティングは約９０℃に約２  分間晒すことにより更に硬化される。
【０１０７】
不透明フィルムプリカーサーは例１  に記載のように製造される。例１  と同一の塗布装置を使用して、この不透明プリカーサーは検知層に約０．０００８ｃｍの厚さで実質的に均一のコーティングで連続的にコートされる。不透明プリカーサーは７０℃に２  分間晒すことにより硬化される。
【０１０８】
個々の酸素検知素子は透明ウェブ／  検知素子／  不透明フィルム複合材から切断される。各々の検知素子は一般に円筒形部分の透明ウェブ、一般に円筒形部分の不透明フィルム、及びそれらの間に配置された薄い一般に円筒形部分の検知組成物層を含む。
【０１０９】
通常の試験手順を使用して、小さい個々の酸素検知素子の代表的な試料は試験されて、このような素子が製品規格に適合するかどうか、即ち、このような素子が人間の血液中の酸素濃度を正確に信頼できるように検知するために有効であるかどうかを決定する。これらの個々の酸素検知素子はこの試験をベースに満足できるものと分かった。
【０１１０】
Ｇｅｎｅｒａｌ  ＥｌｅｃｔｒｉｃによりＲＴＶ  １２８  で販売される透明の室温で加硫性のシリコーンベースの接着剤を使用して、上記に記載の検知素子は、０．３１７５ｃｍの直径及び０．０２５  ±０．００２５ｃｍの深さを有する正円筒形の開放末端ウェル中に結合され、透明ウェブ層がウェルの底に面するようにポリカーボネートカセット中で形成される。検知素子をカセットに結合する前に、ウェルの壁はＤｏｗ  Ｃｈｅｍｉｃａｌ  Ｃｏｍｐａｎｙにより商標Ｄｏｗ  １２０５で販売される下塗剤と接触し、検知素子とポリカーボネートカセットの間の接着を促進する。
【０１１１】
このように製造された酸素センサーは不透明層と接触させることにより血液中の酸素濃度を決定するために有効である。
【０１１２】
例４
例２  を繰り返すが、例３  の連続のウェブ／  検知素子／  不透明フィルム複合材を使用する。
【０１１３】
個々の酸素検知素子を含むセンサーを製造し、それは不透明層と接触することにより血液中の酸素濃度を検知するために有効である。
【０１１４】
図２  及び３  は例１  で製造した検知素子の二酸化炭素濃度決定での使用を示す。例３  で製造した検知素子は酸素濃度決定で実質的に同様の方法で使用されうる。
【０１１５】
図２  及び図３  に示すように、この個々の検知素子５０はセンサーホルダー５６のウェル５４中に配置され、透明なシリコーンベースの接着剤層５７を使用して結合される。ウェル５４は片末端で開放され、正円筒形の側壁５５及び円筒形のボトム末端壁５８を含む。ウェル５４のサイズは、個々の検知素子５０及びシリコーンベースの接着剤層５７は完全にウェルを満たすようなサイズである。個々の検知素子５０はウェル中に配置され、それにより、透明ウェブ層６４はウェル５４の末端壁５８の底に面する。不透明層６２は露出表面６３（  図３）を含み、それはセンサーホルダー６６の内側表面７０と比較して高くなっている。不透明層６２は、モニターされようとする媒体、例えば、血液との直接接触から検知組成物層を実質的に遮断する。特定の検知用途により、不透明層の露出表面はセンサーホルダーの内側表面と比較して低くなっていても、又は同一平面であってもよい。
【０１１６】
図３  を参照して、使用中、透明のポリカーボネート材料からできたセンサーホルダー５６は光学繊維７２と隣接の関係に配置される。光学繊維７２は光伝送装置７４から適切な波長の励起光を提供し、検知組成物６６中の検知成分を蛍光に励起させ、そして不透明フィルム６２と接触している媒体中にある二酸化炭素の濃度に特徴的な信号を提供する。この光学繊維７２は、また、検知成分から出される信号を伝送し、このような信号を光検知又は光受動装置７６を通過させ、それから、この発生した信号に対応する信号は、この発生した信号（  対応する信号）  を処理し、又は分析する通常のエレクトロニクスプロセッサーデバイス７７に送られ、Ｌｕｂｂｅｒらの米国再発行特許第３１，８７９号及びＨｅｉｔｚｍａｎｎ  の米国特許第４，５５７，９００  号に記載のように、この媒体中の二酸化炭素濃度を決定する。
【０１１７】
この間、個々の検知素子５０は不透明層６２と接触している血液中の二酸化炭素の真の正確な濃度に信頼性のある相関関係がある一貫した信号を提供する。
【０１１８】
図４  は二酸化炭素濃度の決定において例２  で製造した検知素子の使用を例示する。例４  で製造された検知素子は酸素濃度を決定するのと実質的に同様の方法で使用されうる。
【０１１９】
図４  に示すように、この個々の検知素子８０はセンサーホルダー８６のウェル５４中に配置され、そして、個々の検知素子の構成成分である感圧接着剤層８７を使用して結合される。ウェル５４は片方の末端で開放されており、それは正円筒形の側壁８５及び円形ボトム末端壁８８を含む。ウェル５４のサイズは個々の検知素子８０が壁を完全に満たすようなサイズである。個々のガス検知素子８０はウェル５４中に配置され、それにより、透明ウェブ層８４はウェル５４のボトム末端壁８８に面する。不透明層８２はセンサーホルダーの内側表面９０と比較して高い露出表面８９を含む。この不透明層８２はモニターされようとする媒体、例えば、血液と直接的な接触から検知組成物層を実質的にシールドする。特定の検知用途により、透明層の露出表面はセンサーホルダーの内側表面より低くなっていても、又は、同一平面にあってもよい。
【０１２０】
一度個々の検知素子８０がウェル中に検知素子を手動で圧力を加えることによりセンサーホルダー８６のウェル５４に固定されると、図３  に示すように、個々の検知素子５０と類似の方法が使用される。
【０１２１】
この間、検知素子８０は不透明層８２と接触している血液中の二酸化炭素の真の正確な濃度に信頼性のある相関関係がある一貫した信号を提供する。
【０１２２】
本発明は、労力の節約、コストの節約及びセンサー性能のような実質的な利点を提供する。検知素子の大量生産の本方法は、高い品質のセンサーを製造するために必要な労力及び他の資源の量を減じる。本方法は実質的に均一の特性を有する個々の検知素子を提供し、個々の検知素子を一個ずつ製造するときに元来存在する変動性を避ける。製造された個々の検知素子中で達成された実質的な均質性のために、全ての検知素子が製品規格に適合することを決定するために必要とされる試験又はスクリーニングはほんの少しでよい。本発明により製造された検知素子は際立った検知性能を有し、そして、センサーホルダー又は留め具中に非常に便利に装着される形で提供される。このように、本発明は、より有効に、便利に、そして信頼できるように、媒体、例えば、血液中の注目のアナライト、例えば、ガスを有利に検知させる。
【０１２３】
例５
ビニル官能性シロキサン（Ｇｅｎｅｒａｌ  Ｅｌｅｃｔｒｉｃ  １１４５−１２２）０．３７ｇ部分をシリコーンヒドリド官能性シリコーン（Ｇｅｎｅｒａｌ  Ｅｌｅｃｔｒｉｃ  １１４５−１２４）  ０．４５ｇ  部分と混合する。この混合物に、シリルヒドリド共有結合したイソベンズペリレンからなる架橋剤／  染料配合物を加える。この配合物を完全に混合し、ヒドロシリル化硬化シリコーンＰＳＡ  を形成し、剥離ライナー上にキャストする。キャストされたＰＳＡ  検知組成物は０．００５１ｃｍ厚さを有する。キャストフィルムを１１０  ℃で３０分間保持し、その後、乾燥した粘着性の均一フィルムとなる。
【０１２４】
上記のＰＳＡ／センサーフィルムに０．００５１ｃｍ厚さの黒いテフロンフィルムと積層される。２ｍｍ  直径の個々の検知素子はラミネートからダイ切断される。剥離ライナーはテフロン／ＰＳＡセンサー／  剥離ライナーラミネートから除去され、そして、個々の検知素子はポリカーボネートセンサーホルダーのウェル中に入れられる。検知素子はテフロン層及びポリカーボネートセンサーホルダーの両方に強固に接着し、４５日間の老化後、困難性を有して取り外されることができる。
【０１２５】
検知素子が酸素検知する能力を示すために、上記のラミネートの１  平方ｃｍ片をガス流セル中に入れ、０％酸素及び１０％  酸素雰囲気に晒して試験する。３９０ｎｍ  励起信号（Ｓｐｅｘ  ＦｌｕｏｒｏＬｏｇ−２  蛍光計により発生）  を使用して、４２０ｎｍ  での発生強度を記録する。上記の検知素子では、発生強度は０％のＯ２で１．９８ｘ１０６及び１０％  のＯ２で１．３３ｘ１０６である。この検知素子では０．００７ｍｍ  −１の傾きが計算され、それは通常の非接着性Ｏ２センサーで見られる傾きに匹敵する。
【０１２６】
上記のデータは接着性検知素子が製造されうることを示す。ＰＳＡ  マトリックスは架橋したポリ（  ジメチルシロキサン）  及び粘着付与剤を含む。このＰＳＡ  マトリックスはセンサーホルダー及び光学孤立バリアフィルムの両方にしっかりと結合される。これは非常に単純な構造体を有する検知素子を提供し、そして、センサーホルダー及び／  又は光学バリアフィルムへの従来のシリコーンマトリックスの接着性を向上させるために使用される特殊なコーティング又は処理の必要性を排除する。
【図面の簡単な説明】
【図１】センサーを製造する本発明の方法を２つの態様を例示するブロックフローダイアグラムである。
【図２】センサーカセットに結合した組み立てられた検知素子を示す断面図である。
【図３】センサーカセットに結合された組み立てられた検知素子の別の態様を示す透視図である。
【図４】センサーカセットに結合された組み立てられた検知素子の別の態様を示す断面図である。
【図５】個々の検知素子を製造する複合材構造体の１つの態様の部分的な上方前面透視図である。
【図６】図５に示す複合材構造体から形成された個々の検知素子の部分的な上方前面透視図である。
【図７】個々の検知素子を製造する複合材構造体の別の態様の部分的な上方前面透視図である。
【符号の説明】
１０…検知素子
１２…ウェブ層
１４…検知組成物層
１６…不透明層
２０…付加複合材
２２…剥離ライナー
２４…接着剤層
２６…連続ウェブ層
２８…連続検知組成物層
３０…連続不透明フィルム層
３２…検知素子
３４…接着剤組成物層
３６…ウェブ層
３８…検知組成物層
５０…検知素子
５４…ウェル
５６…センサーホルダー
５７…接着剤層
５８…ボトム末端壁
６２…不透明層
６３…露出面
６４…透明ウェブ層
６６…センサーホルダー
７０…内側表面
７２…光学繊維
７４…光伝送装置
７６…光受動装置
７７…エレクトロニクスプロセッサーデバイス
【図１】
0003600282.tif 000002
【図２】
0003600282.tif 000003
【図３】
0003600282.tif 000004
【図４】
0003600282.tif 000005
【図５】
0003600282.tif 000006
【図６】
0003600282.tif 000007
【図７】
0003600282.tif 000008